{
    "protocol": "所述共聚物(A)由相对于100重量份的所述共聚物(A)为 $35{\\sim}90$ 重量份的单体（A-1） $5\\sim60$ 重量份的单体(A-2） $5\\sim30$ 重量份的单体(A-3)构成。所述多官能嵌段异氰酸酯化合物(B)的异氰酸酯基含量NCO与所述共聚物(A)的羟基含量OH之比NCO/OH比为 $0.1{\\sim}1.5$ 的范围。相对于100重量份的所述共聚物(A)，所述表面活性剂(C)含有 $1.00{\\sim}10.0\\$ 重量份的阴离子表面活性剂(C-1)和 $0.01{\\sim}3.00$ 重量份的阳离子表面活性剂(C-2)。The synthesis of hydrophilic polymers involves the following steps: 1) Combine a water-soluble vinyl monomer (monomer A), a non-water-soluble vinyl monomer (monomer B), and a hydroxyl-containing vinyl monomer (monomer C). 2) Introduce a crosslinking agent with isocyanate groups (crosslinking agent D) to facilitate the formation of a network structure. 3) Add a surfactant (surfactant E) to improve anti-fog performance. The proportions and specific conditions for each component should be determined according to the desired properties of the final polymer.使用装有温度计、搅拌装置、氮气导入管及冷却管的反应容器，对作为有机溶剂的213重量份的叔戊醇进行吹氮的同时，加热至80°C。在此反应容器中，经时2小时滴加下列溶液(a)及溶液(b)；溶液(a)为混合有50重量份的N,N-二甲基丙烯酰胺、35重量份的丙烯酸丁酯及15重量份的2-羟基丙烯酸酯的溶液；溶液(b)为在20重量份的叔戊醇中溶解有相当于0.5重量份的过氧化特戊酸叔己酯的溶液。通过直接对滴加溶液(a)及溶液(b)后的反应容器中的溶液搅拌1小时,得到共聚物(A)的溶液。随后，在与可获得防雾膜的持久性相结合的情况下，向100重量份的共聚物(A)中添加100重量份的聚丙二醇单甲基醚、200重量份的双丙酮醇、100重量份的甲基异丁基酮和267重量份的正丁醇，将固含量调增至10.0重量%。作为多官能嵌段异氰酸酯化合物(B)，使用了NCO/OH比相当于1.0的83.5重量份的六亚甲基二异氰酸酯的丙二酸嵌段异氰酸酯体。然后混合上述共聚物(A)、多官能嵌段异氰酸酯化合物(B)、阴离子表面活性剂(C-1)、阳离子表面活性剂(C-2)及流平剂，得到防雾剂组合物。最后，利用喷涂法将防雾剂组合物涂布于聚碳酸酯树脂板并在130°C下保持30分钟加热固化以获得防雾膜。"
}